ЭЛАСТОМЕРНЫЕ НАНОКОМПОЗИТЫ, НАНОКОМПОЗИТНЫЕ КОМПОЗИЦИИ И СПОСОБЫ ИХ ПОЛУЧЕНИЯ

1. Эластомерный нанокомпозит, подходящий для применения в качестве барьера для воздуха, включающий:
(а) по меньшей мере один эластомерный полимер, включающий звенья на основе изоолефинов, содержащих от 4 до 7 атомов углерода;
(б) по меньшей мере 10 част./100 част. каучука графитизированной сажи; и
3
2
(в) от 0,5 до 10 мас.% смектита или наноглины смектитного типа, причем когда нанокомпозит применяют в изделии, изделие имеет коэффициент проницаемости, составляющий 80 см·мм/(м·день) или менее при 40°C.
2. Нанокомпозит по п.1, в котором сажу нагревают до температуры 200°C или выше в течение времени, составляющего по меньшей мере 8 часов, необязательно по существу в инертной атмосфере, с получением графитизированной сажи.
4-7
3. Нанокомпозит по п.1 или 2, в котором полимер включает звенья на основе по меньшей мере одного Cизоолефина и по меньшей мере одного полиолефина.
4. Нанокомпозит по п.1 или 2, который дополнительно смешан с термопластичным полимером, выбранным из группы, включающей полиамиды, полиимиды, поликарбонаты, сложные полиэфиры, полисульфоны, полилактоны, полиацетали, акрилонитрил-бутадиен-стирольные полимеры, полифениленоксид, полифениленсульфид, полистирол, стирол-акрилонитрильные полимеры, полимеры на основе стирола и малеинового ангидрида, ароматические поликетоны, полифениленовый простой эфир и смеси перечисленного, с получением полимерной смеси.
5. Нанокомпозит по п.4, в котором нанокомпозит и термопластичный полимер совместно подвергают динамической вулканизации.
6. Нанокомпозит по п.1 или 2, в котором наноглину выбирают из монтмориллонита, нонтронита, бейделлита, бентонита, волконскита, лапонита, гекторита, сапонита, сауконита, магадита, кенияита, стевенсита, вермикулита, галлоизита, оксидов алюминия, гидротальцита и смесей перечисленного.
7. Нанокомпозит по п.1, в котором эластомерный полимер галогенирован хлором или бромом.
8. Изделие, включающее воздухоудерживающий слой, содержащий нанокомпозит по п.1 или 2.
9. Изделие по п.8, которое представляет собой внутреннюю облицовку или пленку.
10. Способ снижения газопроницаемости изделия, включающего эластомерный нанокомпозит, включающий следующие стадии:
(а) получение эластомерного полимера, включающего звенья на основе изоолефинов, содержащих от 4 до 7 атомов углерода;
(б) смешивание от 0,5 до 10 мас.% смектита или наноглины смектитного типа с полимером с получением эластомерного нанокомпозита; и
(в) добавление по меньшей мере 10 част./100 част. каучука графитизированной сажи к эластомерному нанокомпозиту.
11. Способ по п.10, в котором сажу нагревают до температуры 200°C или более в течение времени, составляющего по меньшей мере 8 часов, необязательно в азоте, с получением графитизированной сажи.
12. Способ по п.10 или 11, в котором смешивание производят в расплаве, в растворе или в эмульсии.
4-7
13. Способ по п.10 или 11, в котором полимер представляет собой полимер, включающий звенья на основе по меньшей мере одного Cизоолефина и по меньшей мере одного полиолефина.
14. Способ по п.10 или 11, дополнительно включающий подмешивание по меньшей мере одного термопластичного полимера, выбранного из группы, включающей полиамиды, полиимиды, поликарбонаты, сложные полиэфиры, полисульфоны, полилактоны, полиацетали, акрилонитрил-бутадиен-стирольные полимеры, полифениленоксид, полифениленсульфид, полистирол, стирол-акрилонитрильные полимеры, полимеры на основе стирола и малеинового ангидрида, ароматические поликетоны, полифениленовый простой эфир и смеси перечисленного.
15. Способ по п.10 или 11, в котором наноглина представляет собой по меньшей мере одну глину из монтмориллонита, нонтронита, бейделлита, бентонита, волконскита, лапонита, гекторита, сапонита, сауконита, магадита, кенияита, стевенсита, вермикулита, галлоизита, оксидов алюминия и гидротальцита.
16. Способ по п.15, в котором эластомерный полимер галогенирован хлором или бромом.
17. Изделие, включающее нанокомпозит, полученный способом по п. 10 или 11.
3
2
18. Изделие по п.17, которое имеет коэффициент газопроницаемости, составляющий 80,0 см·мм/(м·день) или менее при 40°C.